(57)【特許請求の範囲】
【請求項１】
エチレン・不飽和カルボン酸エステル共重合体のエステル基の一部または全部が金属（イオン）でけん化されてなるけん化物を、溶融押出機にて加熱して溶融混練する工程と、混練物を、前記溶融押出機先端のダイスより押出して、溶融ストランドを形成する工程と、前記溶融ストランドを金属ベルトクーラの金属ベルト上に供給し、前記溶融ストランドを冷却して固化する工程と、固化した前記溶融ストランドを断片化する工程とを有するポリマーペレットの製造方法。
【請求項２】
前記断片化が破砕機により行われる、請求項１に記載のポリマーペレットの製造方法。
【請求項３】
前記断片化がカッターで切断することにより行われる、請求項１に記載のポリマーペレットの製造方法。
【請求項４】
請求項１〜３のいずれか一項に記載のポリマーペレットの製造方法によりポリマーペレットを製造し、
製造したポリマーペレットと他の樹脂とをドライブレンドした混合物、または製造したポリマーペレット単体をインフレーション成形する、
インフレーションフィルムの製造方法。
【請求項５】
請求項１〜３のいずれか一項に記載のポリマーペレットの製造方法によりポリマーペレットを製造し、
製造したポリマーペレットと他の樹脂とをドライブレンドした混合物、または製造したポリマーペレット単体を射出成形する、
射出成形体の製造方法。
【発明の詳細な説明】
【技術分野】
【０００１】
本発明は、エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物のポリマーペレットの製造方法、及びこのポリマーペレットを用いたインフレーションフィルム、及び射出成形体に関する。
【背景技術】
【０００２】
従来より、エチレン・不飽和カルボン酸共重合体のアイオノマーは、イオン架橋に基づく特徴ある性質を示し、アイオノマー単体で、もしくは他の樹脂と複合して広く使用されている（例えば特許文献１参照）。また、エチレン・不飽和カルボン酸エステルのアルカリけん化物は、他の樹脂との混和性にも優れるため、近年注目されている（例えば特許文献２）。これらのアイオノマーやアルカリけん化物と、他の樹脂とを複合する際には、各々の樹脂のポリマーペレットを混合し、これを成形するのが一般的である。
【０００３】
従来、ポリマーのペレットを製造する方法として、ストランドカット法及びアンダーウォーターカット法が知られている（例えば特許文献３）。
ストランドカット法は、溶融押出機のダイスから押出したストランドをウォーターバスで冷却して固化した後、ペレタイザー等で所望の長さにストランドをカットし、ポリマーペレットを得る方法である。本方法によれば、円柱状のポリマーペレットが得られる。
【０００４】
一方、アンダーウォーターカット法は、溶融押出機のダイスから押出したストランドを、ダイス近傍に配置したカッターによって切断し、切断後のポリマーを冷却水に浸漬してポリマーペレットを得る方法である。本方法によれば、略球状のポリマーペレットが得られる。
【先行技術文献】
【特許文献】
【０００５】
【特許文献１】特開平６−２８７２２３号公報
【特許文献２】特開２０１０−６８７２号公報
【特許文献３】特開２００４−１３６６４１号公報
【発明の概要】
【発明が解決しようとする課題】
【０００６】
エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物のポリマーペレットを、ストランドカット法やアンダーウォーターカット法により製造した場合、このポリマーペレットを成形樹脂原料の一部とする射出成形体の表面に、いわゆるシルバーと呼ばれる銀白色の条痕が発生するという問題が生じやすい。また、上記ポリマーペレットを成形樹脂原料の一部としてインフレーションフィルムを作製した場合には、そのフィルム成形時に膜割れが生じるという問題も生じやすい。
【０００７】
上述の射出成形体に生じるシルバーや、インフレーションフィルム作製時に生じるフィルムの膜割れは、エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物中に含まれる水分により生じるものと推測される。すなわちポリマーペレットを単体で、もしくはポリマーペレットと他の樹脂とをドライブレンドして成形した成形体にシルバーや膜割れが生じやすい。
【０００８】
また、エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物は、吸湿しやすく、さらに一旦、吸湿すると水分が逃げ難い性質を有する。そのため、ストランドカット法やアンダーウォーターカット法によりポリマーペレットを製造した場合、水冷中に上記アイオノマー、または上記けん化物内に水分が取り込まれ、この水分が後工程の成形加工の際、シルバーや膜割れの原因となると推測される。
【０００９】
そこで、ストランドカット法やアンダーウォーターカット法により得られたポリマーペレットを、その使用前に恒温器で十分に乾燥させることが考えられる。しかしこの方法では、ポリマーペレットを、長時間にわたり恒温器内で乾燥させる必要があり、時間的ロスと熱エネルギー消費が大きいという問題がある。
【００１０】
本発明は、上記問題を鑑みてなされたものであり、射出成形に用いた際にシルバーが発生しにくく、かつインフレーションフィルムの作製時に膜割れが発生しにくい、エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物のポリマーペレットの製造方法を提供することを目的とする。
【課題を解決するための手段】
【００１１】
本発明者らは、上述の溶融ストランドを金属ベルトクーラで冷却して製造したポリマーペレットの場合、これを用いた射出成形体にシルバーが発生しにくく、さらにこれを用いたインフレーションフィルム作製の際、フィルムの膜割れが発生しにくいことを見出した。またこの製造方法により得られたポリマーペレットは、その使用前に長時間の乾燥を行う必要がなく、射出成形やインフレーションフィルム作製時における時間的ロスや熱エネルギー消費が少ないという利点があることも見出した。
本発明は、以下のポリマーペレットの製造方法に関する。
【００１２】
［１］エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物を、溶融押出機にて加熱して溶融混練する工程と、混練物を、前記溶融押出機先端のダイスより押出して、溶融ストランドを形成する工程と、前記溶融ストランドを金属ベルトクーラの金属ベルト上に供給し、前記溶融ストランドを冷却して固化する工程と、固化した前記溶融ストランドを断片化する工程とを有するポリマーペレットの製造方法。
［２］前記断片化が破砕機により行われる、［１］に記載のポリマーペレットの製造方法。
［３］前記断片化がカッターで切断することにより行われる、［１］に記載のポリマーペレットの製造方法。
［４］前記［１］〜［３］のいずれかに記載のポリマーペレットの製造方法により製造されたポリマーペレットと他の樹脂とをドライブレンドした混合物、または前記ポリマーペレット単体の、インフレーションフィルム。
［５］前記［１］〜［３］のいずれかに記載のポリマーペレットの製造方法により製造されたポリマーペレットと他の樹脂とをドライブレンドした混合物、または前記ポリマーペレット単体の、射出成形法体。
【発明の効果】
【００１３】
本発明によれば、効率的にエチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物のポリマーペレットを製造可能である。また得られるポリマーペレットは、射出成形体に用いた場合に外観不良が生じにくく、さらにインフレーションフィルムに用いた場合にも、フィルム成形時にフィルムの膜割れ等が発生しにくい。
【図面の簡単な説明】
【００１４】
【図１】本発明のポリマーペレットの製造方法に用いる金属ベルトクーラの一例を示す図である。
【発明を実施するための形態】
【００１５】
１．ポリマーペレットの製造方法
本発明のポリマーペレットの製造方法は、エチレン・不飽和カルボン酸共重合体の酸基の一部または全部が金属（イオン）で中和されてなるアイオノマー、またはエチレン・不飽和カルボン酸エステル共重合体のエステル基の一部または全部が金属（イオン）でけん化されてなるけん化物を、溶融押出機にて加熱して溶融混練する工程と、混練物を、前記溶融押出機先端のダイスより押出して、溶融ストランドを形成する工程と、前記溶融ストランドを金属ベルトクーラの金属ベルト上に供給し、前記溶融ストランドを冷却して固化する工程と、固化した前記溶融ストランドを断片化する工程とを有する。
【００１６】
（溶融混練工程）
本発明では、エチレン・不飽和カルボン酸共重合体の酸基の一部または全部が金属（イオン）で中和されてなるアイオノマー（以下、単に「アイオノマー」ともいう）、またはエチレン・不飽和カルボン酸エステル共重合体のエステル基の一部または全部が金属（イオン）でけん化されてなるけん化物（以下、単に「けん化物」ともいう）を、溶融押出機にて加熱して溶融混練する。アイオノマーのみ、またはけん化物のみを溶融混練してもよいが、例えばアイオノマーまたはけん化物と、他の樹脂との混合物を溶融混練してもよい。
【００１７】
溶融混練に用いる溶融押出機は、アイオノマーまたはけん化物を溶融状態で混練し、この混練物を溶融押出機先端のダイスから押出すことが可能なものであれば特に制限はない。例えば単軸式または二軸式のいずれの溶融押出機であってもよいが、二軸式の溶融押出機が、混練を十分に行うことが可能であるため、より好ましい。また溶融押出機におけるベントの有無についても特に制限はないが、ベントを有する溶融押出機が、混練物に含まれる空気や揮発分等を除去可能であるため、より好ましい。
【００１８】
溶融混練時の温度は、アイオノマーまたはけん化物が溶融する温度であればよく、１００℃〜３００℃が好ましく、２００℃〜２５０℃がより好ましい。下限値以上とすると、アイオノマーまたはけん化物の混練を効率よく行うことが可能である。また上限値以下とすると、アイオノマーやけん化物を熱分解させることなく、溶融混練可能である。
【００１９】
・エチレン・不飽和カルボン酸共重合体のアイオノマー
エチレン・不飽和カルボン酸共重合体のアイオノマーは、エチレンと、不飽和カルボン酸とを、共重合して得られるエチレン・不飽和カルボン酸共重合体の酸基（カルボキシル基）の一部または全部を、例えばリチウム、ナトリウム、カリウム、ルビジウムなどのアルカリ金属又は亜鉛、マグネシウムのようなアルカリ金属以外の金属の水酸化物、炭酸塩、重炭酸塩等で中和して得られる。これらの金属の種類では、とくにアルカリ金属、その中でもカリウム、ルビジウムなど原子半径の大きいもののほうが本発明の効果をより明瞭に示すので好ましい。以下の説明ではカリウムを例にとって説明するが、ここで記載した他の金属種も同様に適用できることはいうまでもない。
【００２０】
本工程で用いるアイオノマーは、溶融押出機の外部で予め調製したアイオノマーであってもよく、また溶融押出機中で、エチレン・不飽和カルボン酸共重合体と前記カリウム化合物とを反応させて得たアイオノマーであってもよい。
【００２１】
エチレン・不飽和カルボン酸共重合体における不飽和カルボン酸は特に制限がなく、例えばアクリル酸、メタクリル酸、無水マレイン酸、マレイン酸モノメチル等が挙げられ、特にアクリル酸又はメタクリル酸が好ましい。
【００２２】
エチレン・不飽和カルボン酸共重合体に含まれる全モノマー成分に対する、不飽和カルボン酸のモノマー成分の量は、５〜４０質量％が好ましく、１０〜３５質量％がより好ましい。不飽和カルボン酸含有量を上記範囲とすることにより、カリウムアイオノマーの帯電防止性や加工性が優れ、カリウムアイオノマーを幅広い用途に用いることが可能となる。
【００２３】
また、エチレン・不飽和カルボン酸共重合体は、エチレン及び不飽和カルボン酸のみを共重合したものであってもよいが、エチレンと、不飽和化カルボン酸と、他のモノマー成分とを共重合したものであってもよい。
他のモノマー成分としては、例えばアクリル酸やメタクリル酸のエステルや、酢酸ビニル等が挙げられる。アクリル酸やメタクリル酸のエステルとして具体的には、アクリル酸メチル、アクリル酸エチル、アクリル酸ｎ−ブチル、アクリル酸イソブチル、メタクリル酸メチル、メタクリル酸イソブチル等が挙げられる。
【００２４】
エチレン・不飽和カルボン酸共重合体に含まれる全モノマー成分に対する、他のモノマー成分の量は、４０質量％以下が好ましく、２０質量％以下がより好ましい。他のモノマー成分量が過剰となると、アイオノマーの機械的強度が低下する可能性がある。
【００２５】
また、カリウムアイオノマー中のカリウムイオンの含有量がアイオノマー１ｇあたり、０．４ｍｍｏｌ以上が好ましく、１．０〜３．０ｍｍｏｌが特に好ましい。
【００２６】
なお、本工程に用いるカリウムアイオノマーは、溶融押出性や、加工性等の面から、１９０℃、２，１６０ｇ荷重（ＪＩＳ  Ｋ７１２０−１９９９に準拠）におけるメルトフローレートが、０．０１〜１００ｇ／１０分が好ましく、０．０５〜１０ｇ／１０分がより好ましい。
【００２７】
・エチレン・不飽和カルボン酸エステル共重合体のけん化物
エチレン・不飽和カルボン酸エステル共重合体のけん化物は、エチレンと不飽和カルボン酸エステルとを共重合して得られるエチレン・不飽和カルボン酸共重合エステルのエステル基の一部または全部を、水酸化カリウム等の金属水酸化物等を用い、金属（イオン）でけん化して得られる。金属（イオン）の種類は、上述のアイオノマーに用いるアルカリ金属と同様とし得る。以下の説明ではカリウムを例にとって説明するが、他の金属種も同様に適用できることはいうまでもない。
【００２８】
本工程で用いるけん化物は、溶融押出機の外部で予め調製したけん化物であってもよく、また溶融押出機中で、エチレン・不飽和カルボン酸エステル共重合体と水酸化カリウムとを反応させて得たけん化物であってもよい。
【００２９】
エチレン・不飽和カルボン酸エステルにおける不飽和カルボン酸としては、例えばアクリル酸、メタクリル酸、エタクリル酸、クロトン酸、フマル酸、マレイン酸、マレイン酸、無水マレイン酸、イタコン酸、及び無水イタコン酸等が挙げられ、特にアクリル酸またはメタクリル酸が好ましい。
【００３０】
また、不飽和カルボン酸エステルにおけるエステル基は、アルキルエステル基が好ましい。アルキルエステル基におけるアルキル基としては、炭素数１〜１２のアルキル基が好ましく、例えば、メチル基、エチル基、ｎ−プロピル基、イソプロピル基、ｎ−ブチル基、イソブチル基、セカンダリーブチル基、２−エチルヘキシル基、イソオクチル等が挙げられる。特にメチル基、エチル基、ノルマルブチル基、イソブチル基が好ましい。
【００３１】
エチレン・不飽和カルボン酸エステル共重合体は、特にエチレン（メタ）アクリル酸エステル共重合体が好ましく、中でもエチレン・アクリル酸メチル共重合体、エチレン・アクリル酸エチル共重合体、エチレン・アクリル酸ノルマルブチル共重合体、エチレン・アクリル酸イソブチル共重合体、エチレン・メタアクリル酸メチル共重合体、エチレン・メタアクリル酸エチル共重合体、エチレン・メタアクリル酸ノルマルブチル共重合体、エチレン・メタアクリル酸イソブチル共重合体が好ましい。
【００３２】
エチレン・不飽和カルボン酸エステル共重合体に含まれる全モノマー成分に対する、不飽和カルボン酸エステルのモノマー成分の量は、５〜５０質量％が好ましく、２０〜３５質量％がより好ましい。不飽和カルボン酸エステル成分のモノマー成分量がこの範囲にあると、他樹脂と混合する際の他樹脂とけん化物との混和性のバランスが優れる。
【００３３】
また、けん化物の中のカリウムイオンの含有量がけん化物１ｇあたり、０．１〜５．８ｍｍｏｌが好ましく、１.０〜３.０ｍｍｏｌが特に好ましい。
【００３４】
なお、本工程に用いるけん化物は、溶融押出性や、加工性等の面から２３０℃、１０ｋｇ荷重（ＪＩＳ  Ｋ７１２０−１９９９に準拠）におけるメルトフローレートが、０．０１〜１００ｇ／１０分が好ましく、０．１〜５０ｇ／１０分がより好ましい。
【００３５】
・その他の樹脂
前述のように、本工程では、上記アイオノマーまたは上記けん化物と、他の樹脂とを組み合わせて溶融混練することが可能である。その他の樹脂を組み合わせることにより、アイオノマーまたはけん化物の溶融押出性を良好にすることができる。
【００３６】
その他の樹脂としては、例えばオレフィンの単独重合体や、２種以上のオレフィンの共重合体、あるいはオレフィンと不飽和エステルとの共重合体等が挙げられる。より具体的には低密度ポリエチレン、線状低密度ポリエチレン、中高密度ポリエチレン、ポリプロピレン、ポリ−１−ブテン、ポリ−４−メチル−１−ペンテン、１，２−ポリブタジエン、エチレン・酢酸ビニル共重合体、エチレン・アクリル酸エステル共重合体、エチレン・メタクリル酸エステル共重合体等が挙げられる。
【００３７】
他の樹脂の使用量は、他の樹脂とアイオノマーまたはけん化物との合計量１００質量部に対し下限は５０質量部以上が好ましく、上限は、９９質量部以下が好ましい。
【００３８】
（溶融ストランド形成工程）
前述の溶融混練工程により溶融混練された混練物を、溶融押出機先端のダイスより連続的に押出して、溶融ストランドを形成する。ダイスは、単一の孔を有するものであってもよく、また複数の孔を有するものであってもよい。
【００３９】
またダイスの孔の形状は、目的とする溶融ストランドの断面形状に応じて適宜選択され、例えば円形、楕円形、菱形、長方形等、任意の形状とし得る。
【００４０】
（溶融ストランド固化工程）
上記ダイスより押し出された溶融ストランドを、金属ベルトクーラの金属ベルト上に供給し、金属ベルトにより冷却して固化させる。金属ベルトクーラは、金属性のエンドレス搬送ベルト（金属ベルト）を有し、このエンドレス搬送ベルトが、内周側に設けられる冷却機構によって冷却される装置であり、このエンドレス搬送ベルトの外周側に被冷却物を供給して、被冷却物の冷却を行う。
【００４１】
金属ベルトクーラの種類は特に制限はなく、例えば図１に示すように、溶融押出機のダイス１から押し出した溶融ストランド２を、二枚の金属ベルト３，４の間に挟持し、ベルト終端まで搬送するものとできる。二枚の金属ベルト３，４は、冷却機構５，６から冷却水が噴射されて冷却される。金属ベルトクーラでは、冷却水が溶融ストランド２と接触せず、溶融ストランド２を金属ベルト３、４を介して冷却するため、溶融ストランド２の冷却時に、溶融ストランド２が吸湿するおそれがない。
なお、金属ベルトクーラには、図１に示すように、溶融ストランド２を圧延するためのプレスローラ１１等を設けてもよい。
【００４２】
また金属ベルトクーラは、図１に示すものに限定されるものではなく、例えば１枚の金属ベルトにより溶融ストランドの冷却を行うシングルベルトクーラを用いること等も可能である。ただし、２方向から溶融ストランドを挟持し、冷却を行うダブルクーラ方式であることが、冷却効率等の面から好ましい。
【００４３】
（断片化工程）
前述の溶融ストランド固化工程により固化した溶融ストランドを、目的とするポリマーペレットの長さとなるように切断、もしくは溶融ストランドを破砕機で破砕し、断片化する。なお、図１には、溶融ストランド２を破砕機２１で破砕し、ポリマーペレット２２とする例を示す。
【００４４】
溶融ストランドの切断を行う場合には、固化した溶融ストランドの長さ方向に対して通常、直交するように切断する。当該方法によれば、円柱状や角柱状等、均一な長さを有するペレットを得ることが可能である。ペレット長は、ポリマーペレットの用途等に応じて適宜選択されるが、通常１〜１０ｍｍ程度、好ましくは２〜５ｍｍ程度とし得る。
【００４５】
溶融ストランドの切断に用いる装置としては、溶融ストランドを切断するためのカッターを備えるものであればよく、例えば溶融ストランドを回転刃と固定刃とでカットするペレタイザー等が挙げられる。
【００４６】
一方溶融ストランドの破砕を行う場合には、所望の平均粒径を有する粒子状のペレットを得ることが可能である。破砕して得られる粒状のポリマーペレットの平均粒径は、通常１〜１０ｍｍ程度であることが好ましく、より好ましくは２〜５ｍｍである。平均粒径はＪＩＳ  Ｋ００６９に準拠したふるい分け法を用い、累積分布を求めた際のメジアン径とする。
【００４７】
破砕機としては、例えばシュレッダー、ジョークラッシャー、コーンクラッシャー、ハンマークラッシャー、ロールクラッシャー、ロールミル、スタンプミル、ハンマーミル、カッターミル、ロッドミル、カスケードミル、スピードミル、オシレータ式整粒機等が挙げられる。
【００４８】
（その他）
本発明により製造されるポリマーペレットは、保存時の吸湿を防ぐため、低い湿度環境下で保存することが好ましい。保存方法としては、例えばポリマーペレットを、防湿性を有する袋や容器内で保存する方法等が挙げられる。
【００４９】
２．インフレーションフィルム及び射出成形体
本発明のインフレーションフィルムまたは射出成形体は、上述のポリマーペレットの製造方法により製造されたポリマーペレットと他の樹脂とをドライブレンドした混合物、または前記ポリマーペレット単体を、インフレーション成形または射出成形して得られる。
【００５０】
（他の樹脂）
上述のポリマーペレットと混合可能な他の樹脂としては、特に制限はない。このような樹脂としては、高圧法ポリエチレン、中・高密度ポリエチレン、直鎖状低密度ポリエチレン、密度が９４０ｋｇ／ｍ３以下の直鎖状低密度ポリエチレン、超低密度ポリエチレン等のエチレンの単独重合体；エチレンと炭素数３〜１２のα−オレフィンとの共重合体；ポリプロピレン；ポリ−１−ブテン；ポリ−４−メチル−１−ペンテン；エチレン・酢酸ビニル共重合体；エチレンと例えばアクリル酸、メタクリル酸、マレイン酸モノエチル、無水マレイン酸などの不飽和カルボン酸との共重合体、；エチレンと、例えばアクリル酸メチル、アクリル酸エチル、アクリル酸イソブチル、アクリル酸ｎブチル、アクリル酸−２−エチルヘキシル、メタクリル酸メチル、メタクリル酸グリシジル、マレイン酸ジメチル等の１種又は２種以上の不飽和カルボン酸エステルとの共重合体；エチレンと、上記不飽和カルボン酸と、上記不飽和カルボン酸エステルとの共重合体；エチレンと、一酸化炭素と、上記不飽和カルボン酸エステルまたは酢酸ビニルとの共重合；ポリオレフィン系エラストマー等のオレフィン系重合体；ポリスチレン、ハイインパクトポリスチレン、ＡＢＳ樹脂、ゴム強化スチレン系樹脂等のスチレン系重合体；ポリエチレンテレフタレート、ポリトリメチレンテレフタレート、ポリテトラメチレンテレフタレート、ポリエチレンナフタレート、シクロヘキサンジメタノール共重合ポリエチレンテレフタレート、ポリエステルエラストマー等のポリエステル；ポリカーボネート；ポリメチルメタクリレート等が挙げられる。これらは１種単独で、または２種以上を混合して用いることが可能である。
【００５１】
ポリマーペレットと、他の樹脂の使用量は、他の樹脂とアイオノマーまたはけん化物との合計量１００質量部に対し下限は５０質量部以上が好ましく、上限は、９９質量部以下が好ましい。
【００５２】
（添加剤）
また、ポリマーペレットや他の樹脂と併せて、必要に応じて、任意の添加剤、たとえば酸化防止剤、耐候安定剤、光安定剤、紫外線吸収剤、滑剤、スリップ剤、顔料、染料、架橋剤、発泡剤、粘着付与剤などを添加することができる。
【００５３】
（インフレーションフィルム及び射出成形体の製造方法）
ポリマーペレットと、他の樹脂や添加剤とを混合して用いる場合には、これらをドライブレンドする。ドライブレンドの方法は特に制限はなく、例えばヘンシェルミキサー、回転式混合機等で混合することが可能である。
【００５４】
なお、前述のポリマーペレット、またはその混合物は、恒温器等で乾燥させることなく用いることが可能である。
【００５５】
インフレーションフィルムの成形方法は、一般的なインフレーションフィルムの成形方法と同様とでき、例えば上述のポリマーペレット単体、もしくはその混合物を溶融して円環状に押出し、この円環状に押出された樹脂の内側から空気を吹き出して樹脂を膨らませ、これを巻き取る方法等とし得る。
【００５６】
また射出成形体の成形方法についても、一般的な射出成形法と同様とすることができる。例えば上述のポリマーペレット単体、もしくはその混合物を溶融して、射出圧を加えて金型に押し込み、成形する方法とし得る。
【００５７】
（インフレーションフィルムまたは射出成形体の用途）
本発明のインフレーションフィルムの膜厚は特に制限はなく、用途に応じて適宜選択され、通常１０〜１００μｍ程度とできる。インフレーションフィルムは、例えば食品や医薬品等の各種包装材、壁紙等、広い用途に用いることが可能である。
【００５８】
また本発明の射出成形体は、表面にシルバーが発生しにくく、容器、建材、自動車外装部品など、幅広い用途に利用することができる。
【実施例】
【００５９】
以下、本発明を実施例に基づいて具体的に説明するが、本発明はこれらの実施例に限定されるものではない。以下、実施例及び比較例に用いた原料を示す。
【００６０】
（原料）
・エチレン・アクリル酸メチル共重合体（ＥＡＣ）：アクリル酸メチル（ＭＡ）含量；３０質量％、ＭＦＲ（メルトフローレート）；１５ｇ／１０分（１９０℃×２１６０ｇ荷重）
・エチレン・メタクリル酸共重合体のカリウムアイオノマー（ＥＭ−Ｋ）：メタクリル酸含量；１５質量％、ＭＦＲ（メルトフローレート）０．１ｇ／１０分（１９０℃×２１６０ｇ荷重）
・低密度ポリエチレン（ＬＤＰＥ）；メルトフローレート（ＭＦＲ）；３．７ｇ／１０分（１９０℃×２１６０ｇ荷重）
【００６１】
（実施例１）
エチレン・アクリル酸メチル共重合体（ＥＡＣ）１０ｋｇとＫＯＨ  ７８０ｇとを溶融押出機内にフィードし、溶融押出機内で溶融混練しながら反応させ、エチレン・アクリル酸メチル共重合体のけん化物とした。
このけん化物中にアクリル酸カリウム塩の形で存在するカリウムイオン濃度は１．４ｍｍｏｌ／ｇであった。また、けん化度は４０％であった。
【００６２】
溶融押出機のダイスから、ダブル金属ベルトクーラ（日本スチールベルトコンベヤ株式会社社製；スチールベルトダブルクーラー）の金属ベルト上に溶融ストランドを押出し、溶融ストランドを金属ベルトクーラにより冷却した。固化した溶融ストランドを、ダブル金属ベルトクーラの端部に配置したペレタイザーによりカットし、円柱状ポリマーペレットを得た。
【００６３】
得られたポリマーペレット２ｋｇと、低密度ポリエチレン（ＬＤＰＥ）８ｋｇとを混合し、インフレーション成形機によりインフレーション成形を行い、膜厚５０μｍのインフレーションフィルムを得た。
【００６４】
また、得られたポリマーペレット２ｋｇと、低密度ポリエチレン（ＬＤＰＥ）８ｋｇとを混合し、射出成形機により射出成形を行い、１５０ｍｍ×８０ｍｍ×厚さ２ｍｍの射出成形体を得た。
【００６５】
インフレーション成形時の膜割れの有無、及び得られた射出成形体について、目視により確認を行った。結果を表１に示す。
【００６６】
（実施例２）
金属イオン濃度１．２ｍｍｏｌ／ｇのエチレン・メタクリル酸共重合体のカリウムアイオノマー（ＥＭ−Ｋ）を用いて実施例１と同様の方法により、インフレーション成形及び射出成形を行った。インフレーション成形時の膜割れの有無、及び得られた射出成形体におけるシルバーの有無を目視により確認した。結果を表１に示す。
【００６７】
（比較例１）
溶融ストランドの冷却を、水槽で行った以外は実施例１と同様にポリマーペレットを作製した。得られたポリマーペレットを乾燥させることなく、インフレーション成形時の膜割れの有無、及び得られた射出成形体におけるシルバーの有無を目視により確認した。結果を表１に示す。
【００６８】
（参考例）
低密度ポリエチレン（ＬＤＰＥ）のみを用い、実施例１と同様にインフレーションフィルム及び射出成形体を作製した。インフレーション成形時の膜割れの有無、及び得られた射出成形体におけるシルバーの有無を目視により確認した。結果を表１に示す。
【００６９】
【表１】
0005918485.tif 000002
【００７０】
本発明の製造方法により製造されたポリマーペレットを用いたインフレーションフィルムや射出成形体では、膜割れやシルバーが発生しなかった（実施例１及び２）。一方、一般的なストランドカット法（溶融ストランドを水冷）により作製したポリマーペレット（比較例１）では、インフレーションフィルム作製時に膜割れが生じ、さらに射出成形体にもシルバーが生じた。なお、低密度ポリエチレンは、疎水性の樹脂であり、これを用いたインフレーションフィルム作製時に膜割れは生じず、また、得られた射出成形体では、シルバーが発生しなかった（参考例）。
【産業上の利用可能性】
【００７１】
本発明のポリマーペレットの製造方法により得られるポリマーペレットを用いたインフレーションフィルムや、射出成形体は、フィルム成形時の膜割れや得られた射出成形体にシルバーの発生がなく、外観性が良好である。したがって、各種包装材や容器、建材、自動車外装部品など、幅広い用途に利用することができる。
【符号の説明】
【００７２】
１  ダイス
２  溶融ストランド
３，４  金属ベルト
５，６  冷却機構
１１  プレスローラ
２１  破砕機
２２  ポリマーペレット
【図１】
0005918485.tif 000003